(57)【要約】【目的】アルミニウム等、軽金属硬表面の洗浄に適した高アルカリ洗浄剤組成物であって、特に、高アルカリ性であって、珪酸塩を含まないにもかかわらず、軽金属硬表面の防食効果を呈しつつ、優れた洗浄性を呈する。【構成】水酸化アルカリ金属化合物を主成分として含む洗浄剤組成物において、前記組成物にさらに、カルシウム化合物、好ましくは水溶性カルシウム化合物、およびポリカルボン酸またはそのアルカリ金属塩の二成分を含有し、さらに必要に応じて界面活性剤を含有してなり、前記二成分の合計含有量が水酸化アルカリ金属化合物１００重量部に対して０．０１〜３０重量部であり、かつ、前記二成分の含有比率がカルシウム化合物：ポリカルボン酸またはそのアルカリ金属塩＝１：１０〜５：１（重量部）であることから構成される。【特許請求の範囲】
【請求項１】
水酸化アルカリ金属化合物を主成分として含む洗浄剤組成物において、前記組成物にさらに、カルシウム化合物およびポリカルボン酸またはそのアルカリ金属塩の二成分を含有してなり、前記二成分の合計含有量が水酸化アルカリ金属化合物１００重量部に対して０．０１〜３０重量部であり、かつ、前記二成分の含有比率がカルシウム化合物：ポリカルボン酸またはそのアルカリ金属塩＝１：１０〜５：１（重量部）であることを特徴とする防食効果を有する洗浄剤組成物。
【請求項２】
請求項１において、前記二成分の合計含有量が水酸化アルカリ金属化合物１００重量部に対して０．０５〜１５重量部であり、かつ前記二成分の含有比率がカルシウム化合物：ポリカルボン酸またはそのアルカリ金属塩＝１：５〜３：１（重量部）である請求項１に記載の洗浄剤組成物。
【請求項３】
請求項１の組成物にさらに界面活性剤を含有してなる請求項１に記載の洗浄剤組成物。
【請求項４】
請求項３において、界面活性剤が陰イオン界面活性剤、非イオン界面活性剤、および両性界面活性剤の群から選択される一種または複数種である請求項３に記載の洗浄剤組成物。
【請求項５】
請求項３において、界面活性剤の含有量がＣＭＣ以上である請求項３に記載の洗浄剤組成物。
【請求項６】
請求項１において、カルシウム化合物が水溶性カルシウム化合物である請求項１に記載の洗浄剤組成物。
【請求項７】
請求項６において、水溶性カルシウム化合物が酢酸カルシウム、塩化カルシウム、臭化カルシウム、ヨウ化カルシウム、および硝酸カルシウムの群から選択された一種または複数種である請求項６に記載の洗浄剤組成物。
【請求項８】
請求項１において、ポリカルボン酸またはそのアルカリ金属塩がポリアクリル酸またはそのアルカリ金属塩、およびアクリル酸とマレイン酸の共重合体またはそのアルカリ金属塩の群から選択された一種または複数種である請求項１に記載の洗浄剤組成物。
【請求項９】
請求項１において、さらに塩素化合物を含有してなる請求項１に記載の洗浄剤組成物。
【請求項１０】
請求項９の塩素化合物が次亜塩素酸塩である請求項９に記載の洗浄剤組成物。
【請求項１１】
請求項１の洗浄剤組成物が軽金属硬表面の洗浄に使用される請求項１に記載の洗浄剤組成物。
【請求項１２】
水酸化アルカリ金属化合物０．０１〜２０重量パーセント、カルシウム化合物０．００１〜０．１重量パーセント、ポリカルボン酸またはそのアルカリ金属塩０．００１〜０．５重量パーセント、残り水の水稀釈液であって、ＰＨ１２以上を呈する軽金属硬表面洗浄用洗浄液。
【発明の詳細な説明】
【０００１】
【発明の属する技術分野】
本発明は水酸化アルカリ金属化合物を主成分として含み、アルミニウム等、軽金属硬表面の洗浄に適した高アルカリ洗浄剤組成物に係り、特に、高アルカリ性であって、珪酸塩を含まないにもかかわらず、軽金属硬表面の防食効果を有し、かつ、優れた洗浄力も有する洗浄剤組成物に関する。
【０００２】
【従来の技術】
近年、精密性が要求される飲料充填装置や食品加工設備、あるいは軽量が要求される車両、航空機、コンテナ等にアルミニウム材料を始めとする各種軽量金属材料が使用されている。これら軽金属材料を使用した装置、設備、車両、航空機、コンテナ等は硬表面を洗浄効果の高い洗浄剤、例えばＰＨ値１２以上の高アルカリ洗浄剤で洗浄する必要が生じる。
【０００３】
【発明が解決すべき課題】
しかし、高アルカリ洗浄剤はアルミニウム等の軽金属材質に悪影響を及ぼす。例えば、軽金属硬表面を高アルカリ洗浄剤で繰り返し洗浄していると、やがて軽金属の硬表面は腐食され、あるいは白化現象や黒化現象が起こって表面光沢が消失し、さらには該表面が溶解して孔が開く等の問題を引き起こす。
【０００４】
この問題を解決する手段として、珪酸塩からなる腐食抑制剤を洗浄剤に含有させる技術が一般に採用されている。しかし、珪酸塩は洗浄すべき表面にスケールとして付着されやすく、場合によっては、これが汚れの核となり、洗浄後の表面を汚れやすくする。さらに、これは菌の温床となることもある。
【０００５】
このような問題を考慮した洗浄剤として、ＥＰ０８０４６３５Ｂ１にカルシウム化合物と特定の界面活性剤を併用する技術、および特開２００１−６４７００号にカルシウム化合物とホスホン酸を併用する技術がそれぞれ開示されている。しかし、これらの洗浄剤組成物はいずれも珪酸塩の付着問題は解決されるが、防食効果は珪酸塩と比べて劣る。
【０００６】
また、特開平１１−１４０４９５号に、水酸化アルカリ金属化合物とポリカルボン酸（塩）からなる硬表面を侵食しにくい洗浄剤組成物が開示されている。しかし、この洗浄剤組成物はアルミニウム等、軽金属材質表面に対する防食効果は有していない。
【０００７】
そこで、本発明の目的は水酸化アルカリ化合物を主成分として含み、洗浄性に優れた高アルカリ洗浄剤組成物であって、上述のような珪酸塩を含まないにもかかわらず、軽金属硬表面に対する防食効果を呈し、このため軽金属硬表面の洗浄に適し、上述の公知技術に存する欠点を改良した洗浄剤組成物を提供することにある。
【０００８】
【課題を解決するための手段】
上述の目的を達成するため、本発明によれば、水酸化アルカリ金属化合物を主成分として含む洗浄剤組成物において、前記組成物にさらに、カルシウム化合物およびポリカルボン酸またはそのアルカリ金属塩の二成分を含有してなり、前記二成分の合計含有量が水酸化アルカリ金属化合物１００重量部に対して０．０１〜３０重量部であり、かつ、前記二成分の含有比率がカルシウム化合物：ポリカルボン酸またはそのアルカリ金属塩＝１：１０〜５：１（重量部）であることを特徴とする。
【０００９】
【発明の実施の形態】
以下、本発明を具体的に詳述する。
【００１０】
本発明に用いられる水酸化アルカリ金属化合物としては、具体的には水酸化ナトリウム、水酸化カリウム等が挙げられる。本発明はこのような水酸化アルカリ金属化合物を主成分として含む洗浄剤組成物である。この含有量は例えば水で稀釈して軽金属硬表面用洗浄剤としたときの水酸化アルカリ金属化合物の含有量が０．０１〜２０重量％となる量である。特に、ＰＨ値を１２以上の高アルカリ性とするためには、この含有量は０．０５重量％以上となる。
【００１１】
本発明は上述の水酸化アルカリ金属化合物を主成分として含む洗浄剤組成物に、さらに、カルシウム化合物、好ましくは水溶性カルシウム化合物、およびポリカルボン酸またはそのアルカリ金属塩の二成分を後述の特定量、併せて含有することを特徴とする。
【００１２】
上述のカルシウム化合物として、例えば、水酸化カルシウム、酢酸カルシウム、塩化カルシウム、炭酸カルシウム、臭化カルシウム、ヨウ化カルシウム、硝酸カルシウム等が挙げられる。本発明では、このようなカルシウム化合物の一種を単独で、または二種以上の複数種を組み合わせて使用する。特に、本発明では、カルシウム化合物として水溶性のカルシウム化合物が好ましい。このような水溶性カルシウム化合物としては、例えば、酢酸カルシウム、塩化カルシウム、臭化カルシウム、ヨウ化カルシウム、硝酸カルシウム等、が挙げられる。
【００１３】
さらに、上述のポリカルボン酸またはそのアルカリ金属塩として、例えばポリアクリル酸またはそのアルカリ金属塩、アクリル酸とマレイン酸の共重合体またはそのアルカリ金属塩等が挙げられる。
【００１４】
これらポリマーの平均分子量は１，０００〜７０，０００の範囲であり、好ましくは３，０００〜２０，０００の範囲である。平均分子量が１，０００未満では、防食性に関する水溶性カルシウム化合物との相乗効果が見られず、また、７０，０００を超えると、溶解が難しくなり、かつ溶液安定性に欠ける。
【００１５】
上述のカルシウム化合物およびポリカルボン酸またはそのアルカリ金属塩の含有量は二成分の合計量で水酸化アルカリ金属化合物１００重量部に対して０．０１〜３０重量部、好ましくは０．０５〜１５重量部であり、かつ、二成分の含有比率でカルシウム化合物：ポリカルボン酸またはそのアルカリ金属塩＝１：１０〜５：１（重量部）、好ましくは１：５〜３：１（重量部）である。これら二成分の合計量および含有比率がそれぞれ、前記範囲外では、アルミニウム等の軽金属硬表面に対する防食効果が充分に発揮され得ない。
【００１６】
上述のようにして構成される本発明組成物は水で稀釈し、洗浄液として、アルミニウム等、軽金属硬表面の洗浄に使用される。このときの洗浄液中の成分比率は水酸化アルカリ金属化合物０．０１〜２０重量％、カルシウム化合物０．００１〜０．１重量％、ポリカルボン酸またはそのアルカリ金属塩０．００１〜０．５％、残り水であり、かつ、ＰＨ値は１２以上の高アルカリ性を呈する。
【００１７】
さらに、本発明は必要に応じて界面活性剤を含有することもできる。この界面活性剤としては、陰イオン界面活性剤、非イオン界面活性剤、両性界面活性剤等が挙げられる。
【００１８】
陰イオン界面活性剤はカルシウム塩と反応して比較的沈殿され難いものが好ましく、具体的には、パラフインスルホネート等のスルホン酸塩、高級アルキルエーテルサルフェート等の硫酸エステル塩、ポリオキシエチレンアルキルエーテルの酢酸アルカリ塩、あるいはリン酸エステル等が挙げられる。
【００１９】
非イオン界面活性剤は高アルカリ領域で比較的安定なものが好ましく、具体的には、高級アルコールエチレンオキサイド付加物、プルロニック型非イオン界面活性剤等のポリエチレングリコール型非イオン界面活性剤、アルキルアミンオキサイド、アルキルポリグリコシド等が挙げられる。
【００２０】
両性界面活性剤としては、具体的にはアルキルカルボキシベタイン、アルキルスルホベタイン等が挙げられる。
【００２１】
上述界面活性剤は陰イオン界面活性剤、非イオン界面活性剤、両性界面活性剤等の群から選択される一種を単独で、あるいは複数種を組み合わせて用いられ、かつ、表面張力を発揮するＣＭＣ以上の量、好ましくは水で稀釈された洗浄液中、０．０５〜０．２重量％の量、含有される。
【００２２】
このような界面活性剤は洗浄液の表面張力を低下させ、洗浄液中のポリカルボン酸またはそのアルカリ金属塩およびカルシウム化合物を汚れの中に浸透させて洗浄作用を向上する。また、硬表面に付着した油脂、たん白質、炭水化物等の有機質汚れ、ほこり等の無機質汚れの洗浄作用を向上する。
【００２３】
さらに、また、本発明は洗浄力を一層向上させ、さらには殺菌力も付与するために、塩素化合物、例えば、次亜塩素酸ソーダを含有せしめることもできる。この含有量は水で稀釈して得られた洗浄液中、５０ｐｐｍ以上である。
【００２４】
このように調製された洗浄液は軽金属硬表面の洗浄に使用される。例えばアルミニウム材料等、各種軽金属材料からなる飲料充填装置、各種食品加工設備、車両、航空機、コンテナ等の硬表面の洗浄に用いられる。
【００２５】
【発明の実施例】
以下、本発明を実施例により詳述するが、本発明はこれら実施例に何ら限定されるものではない。
【００２６】
実施例および比較例
表１に示す試料Ｎｏ．１〜９を調製した。試料中、Ｎｏ．１〜３は本発明に係る試料であり、Ｎｏ．４〜９は比較例試料である。表１の各試料について、表面腐食性試験、スケールの付着性試験、洗浄性試験、ＰＨ値の測定を行い、結果を表１に示した。試験は以下のようにして行った。
【００２７】
〔表面腐食性試験〕
表１の各試料に表面清浄なアルミニウム合金板（ＪＩＳ：６０６３）を２４時間浸漬の後引き上げ、乾燥して、外観の状態を観察し、腐食性の評価を行った。この試験を３回繰り返して行った。表１中、Ａは「腐食が認められない」、ＡＢは「腐食がほとんど認められない」、Ｂは「若干腐食が認められる」、Ｃは「腐食が認められる」、をそれぞれ表す。
【００２８】
〔スケールの付着性試験〕
上述表面腐食試験と同様に、外観の状態を観察し、結果を評価した。表１中、Ａは「スケールの付着なし」、Ｂは「若干スケールが付着」、Ｃは「スケールが付着」をそれぞれ表す。
【００２９】
〔洗浄性試験〕
加熱変性した油脂およびタン白質汚れを付着させたテスンレステストピースを表１の各試料中に１０分間浸漬し、浸漬前後の汚れの除去性を重量法により算出した。表１中、Ａは洗浄率１００〜８５％、Ｂは８４〜７０％、Ｃは６９％以下をそれぞれ表す。
【００３０】
【表１】
2004051761.tif 000002
【００３１】
表１から明らかなように、本発明にかかる試料Ｎｏ．１〜３はＰＨ値が１２以上の高アルカリ性状態でいずれも、表面腐食性試験、スケールの付着試験、洗浄性試験について良好な結果を示した。これに対して、比較例試料Ｎｏ．４〜９はいずれも好ましい結果は得られなかった。これは本発明試料ではカルシウム化合物とポリカルボン酸またはそのアルカリ金属塩の両成分を併用したことに基因する。
【００３２】
【発明の効果】
以上のとおり、本発明は従来用いられていた珪酸塩化合物を使用せず、しかも、高アルカリ領域を呈するにもかかわらず、カルシウム化合物とポリカルボン酸またはそのアルカリ金属塩との相乗効果により、珪酸塩を含む洗浄液と同等、あるいはそれ以上の防食効果を呈し、しかも、スケールの付着はなく、実用上優れた洗浄剤組成物である。